СПОСОБ ПОЛУЧЕНИЯ КОМПОЗИТНЫХ ГРАНУЛ ДЛЯ ЭКСТРУЗИИ И КОМПОЗИТНЫЕ ГРАНУЛЫ ДЛЯ ЭКСТРУЗИИ, ПОЛУЧЕННЫЕ УКАЗАННЫМ СПОСОБ

2
1. Способ изготовления композитных гранул для экструзии, в котором композитные гранулы используют в качестве формовочного материала, экструдируемого с получением синтетических лесоматериалов, содержащих термопластическую смолу и древесную муку в качестве основных ингредиентов, включающий формирование композитных гранул посредством экструдирования расплавленного материала, полученного смешиванием в расплаве сырья, содержащего термопластическую смолу и древесную муку, в экструдере с получением формы нити, через множество отверстий в наконечнике головки экструдера, которую устанавливают в передней части экструдера, с последующим разрезанием нитей расплавленного материала на фрагменты заданной длины, при этом устанавливают скорость экструзии (Q) экструдера, диаметр (D) каждого из отверстий в наконечнике и количество (n) отверстий в наконечнике при линейной скорости (ud) 12÷50, значение которой определяют выражением vd=(Q*1000/3600)/[(D/20)π·ρm·n],
где vd-линейная скорость (см/с),
Q - скорость экструзии с помощью экструдера (кг/ч),
D - диаметр каждого отверстия в наконечнике (мм),
N - количество отверстий в наконечнике и
3
ρm - удельная масса расплавленной смолы (г/см).
2. Способ по п.1, в котором осаждают металлическую соль 12-гидроксистеариновой кислоты на поверхность гранул посредством смешения гранул и указанной металлической соли 12-гидроксистеариновой кислоты.
3. Способ по п.2, в котором на 100 мас.% композитных гранул осаждают 0,03÷0,4 мас.% металлической соли 12-гидроксистеариновой кислоты.
4. Способ по любому из пп.1-3, в котором древесную муку и термопластическую смолу используют в соотношении от 70÷30 мас.% до 30÷70 мас.%.
5. Способ по любому из пп.1-3, в котором расплавленный материал вводят в отверстия наконечника при температуре 170÷250°C.
6. Способ по любому из пп.1-3, в котором нити расплавленного материала разрезают на фрагменты длинной 2÷5 мм.
7. Композитные гранулы для экструзии, изготовленные способом по любому из пп.1-6.
8. Гранулы по п.7, которые используют в качестве формовочного материала для экструзионного формования пенопластов, при этом формовочный материал загружают вместе с пенообразователем в цилиндр экструдера, установленный в устройстве для экструзии, и экструдируют с получением синтетического лесоматериала.
9. Гранулы по п.7, которые содержат термопластическую смолу и древесную муку в качестве основных ингредиентов и характеризуются солью металла 12-гидроксистеариновой кислоты, осажденной в качестве добавки на их наружных окружностях.
10. Гранулы по п.9, в которых на 100 мас.% осаждено 0,03÷0,4 мас.% металлической соли 12-гидроксистеариновой кислоты.
11. Гранулы по п.9, в которых соль металла 12-гидроксистеариновой кислоты содержит в качестве металла любой металл, выбранный из группы, включающей кальций (Ca), магний (Mg) и цинк (Zn).
12. Гранулы по п.9, в которых соль металла 12-гидроксистеариновой кислоты содержит любой металл, выбранный из группы, включающей алюминий (Al), барий (Ba), литий (Li) и натрий (Na).
3
13. Гранулы по любому из пп.7-12, которые характеризуются объемной плотностью по меньшей мере 0,60 г/см при помещении в контейнер заданного объема в неспрессованном виде.
14. Гранулы по любому из пп.7-12, в которых соотношение термопластической смолы и древесной муки составляет от 70÷30 мас.% до 30÷70 масс%.
15. Гранулы по любому из пп.7-12, в которых термопластическая смола содержит по меньшей мере один из полимеров, выбранных из группы, включающей полипропилен и полиэтилен.
16. Гранулы по любому из пп.7-12, в которых термопластическая смола представляет собой пластмассовые отходы, собранные в виде смеси по меньшей мере двух типов термопластических смол.
17. Гранулы по любому из пп.7-12, в которых термопластическая смола характеризуется коэффициентом плавления (MI) от 0,5 до 10 (г/10 мин).
18. Гранулы по любому из пп.7-9, в которых древесная мука содержит отходы, выбранные из группы, включающей отходы строительных материалов и древесные опилки, образующиеся при обработке древесины.
19. Гранулы по любому из пп.7-9, в которых зерна древесной муки характеризуются размером 150÷200 мкм.
20. Гранулы по любому из пп.7-9, в которых древесная мука содержит по большей мере 1 мас.% воды.